СПОСОБ ПРОИЗВОДСТВА БЕТОНА И ПЕНОСИЛИКАТА

Способ производства ячеистого бетона и газосиликата, характеризующийся использованием смеси, состоящей из микрокремнезема 6-15 мас.%, нефелинового шлама 50-65 мас.%, гипса - 5 мас.% или золы 10-15 мас.%, смеси щелочи 3-10 мас.%в сухом весе, собранной в том числе из бассейнов шламовых отходов глиноземного комбината, и базальтового фиброволокна, а также необходимого по количеству газообразователя (алюминиевой пудры), замешивают с добавками готового вяжущего, причем часть нефелинового шлама предварительно проходит совместный помол с микрокремнеземом в помольном устройстве, затем, после предварительного набора прочности за счет твердения готового вяжущего, формованные изделия помещают в автоклав, где при давлении 3-6 Бар и температуре 150-160°С в течение 0,5-1 ч непосредственно в формованных заготовках образуют жидкостекольное вяжущее, которое тут же отверждает нефелиновый шлам.